Brevet FR3038702A1 (20170113)
REVENDICATIONS1. Outillage (100 ; 200 ;\n<CLM>\1\tdestiné à supporter pendant un traitement thermique une préforme (110 ; 120 ;\n<CLM>\1\tde pièce tridimensionnelle (110' ; 210' ; 310') obtenue après la mise en forme d'une poudre métallique ou céramique, la préforme présentant au moins une surface d'appui (112 ; 212 ;\n<CLM>\1\tsur laquelle elle peut reposer et au moins une surface suspendue (111 ; 211 ;\n<CLM>\1\tvis-à-vis de la surface d'appui, l'outillage comprenant : un plateau (120 ; 220 ; 320), et une pluralité de blocs (130 ; 230 ;\n<CLM>\1\tdisposés sur le plateau et ayant au moins une surface (130a ; 230a ; 330a) destinée à supporter la préforme, les blocs étant aptes à se déplacer les uns par rapport aux autres en glissant sur le plateau entre une première position dans laquelle les blocs sont espacés les uns des autres et définissent ensemble un premier volume, et une deuxième position dans laquelle les blocs définissent ensemble un deuxième volume inférieur au premier volume.\n<CLM>\1\tOutillage selon la revendication 1, dans lequel les blocs (130) 20 sont au moins partiellement creux.\n<CLM>\1\tOutillage selon l'une quelconque des revendications 1 et 2, dans lequel chaque bloc (130 ;\n<CLM>\1\tcomprend un congé (130b ; 230b) pratiqué sur au moins une des arrêtes dudit bloc en contact avec le 25 plateau (120).\n<CLM>\1\tOutillage selon l'une quelconque des revendications 1 à 3, dans lequel les blocs (130 ; 230 ;\n<CLM>\1\tcomprennent un matériau céramique choisi parmi les matériaux suivants : Zircone, Alumine, Yttrine, 30 Dioxyde de Silicium, Nitrure de Silicium (Si3N4), un mélange de céramiques, ou un alliage métallique choisi parmi les alliages suivants : un alliage à base de Molybdène, un alliage à base de Cobalt, un alliage à base de Nickel, un alliage à base de Fer, un alliage à base de Titane, un alliage à base d'Aluminium. 35 3038702 14\n<CLM>\1\tOutillage selon l'une quelconque des revendications 1 à 4, comprenant en outre une couche de poudre d'Oxyde d'Yttrium ou d'Alumine sur la surface supérieure du plateau (120 ; 220 ; 320). 5\n<CLM>\1\tOutillage selon l'une quelconque des revendications 1 à 5, comprenant en outre une barrière anti-diffusion à base d'Oxyde d'Yttrium sur les surfaces (130a ; 230a ; 330a) des blocs destinées à supporter la préforme. 10\n<CLM>\1\tOutillage selon l'une quelconque des revendications 1 à 6, dans lequel une surface supérieure du plateau (120 ; 220 ;\n<CLM>\1\test polie.\n<CLM>\1\tProcédé de traitement thermique d'une préforme (110 ; 120 ;\n<CLM>\1\tde pièce tridimensionnelle (110' ; 210' ; 310') obtenue après la mise 15 en forme d'une poudre métallique ou céramique, la préforme présentant au moins une surface d'appui (112 ; 212 ;\n<CLM>\1\tsur laquelle elle peut reposer et au moins une surface suspendue (111 ; 211 ;\n<CLM>\1\tvis-à-vis de la surface d'appui, le procédé comprenant : - le placement de la préforme sur un outillage (100 ; 200 ;\n<CLM>\1\t20 selon l'une quelconque des revendications 1 à 7 en positionnant la préforme au-dessus des blocs (130 ; 230 ; 330), et - le traitement thermique de la préforme.\n<CLM>\1\tProcédé selon la revendication 8, dans lequel les blocs (130 ; 25 230 ;\n<CLM>\1\tde l'outillage (100 ; 200 ;\n<CLM>\1\tsont réalisés à partir de la même poudre que celle constituant la préforme, les blocs étant frittés préalablement à l'étape de placement de la préforme sur l'outillage.\n<CLM>\1\tProcédé selon l'une quelconque des revendications 8 et 9, 30 dans lequel avant le placement de la préforme sur l'outillage les blocs (130 ; 230 ;\n<CLM>\1\tsont espacés d'une distance (dl) inférieure ou égale à 10 mm.\n<CLM>\1\tProcédé selon l'une quelconque des revendications 8 à 10, 35 dans lequel le traitement thermique de la préforme est un frittage de la préforme. 3038702 15\n<CLM>\1\tProcédé selon l'une quelconque des revendications 8 à 11, dans lequel la pièce à fabriquer est une pièce pour l'aéronautique.